Brevet FR2505320A1 — publié le 19821112

1.- La présente invention concerne un procédé pour la pro- duction de blocs composites de grains et de poudre de marbre, avec une résine synthétique en quantité strictement nécessaire à assurer l'inertie des composants en une masse destinée à être découpée en plaques ou en blocs de moindre dimension à utiliser dans la construction d'édifices et analogues. Dans le brevet italien N O 82 540/A/75 du 5 09 1975, complété par le brevet N O 85 564/A/77 du 22 04 1977, est décrit un procédé comportant une action combinée de vibration et de pression en atmosphère privée d'air pour former des plaques de granulés liés avec une résine. Le procédé de l'invention est caractérisé en ce qu'une pâte de grains de marbre et de poudre de marbre et de résine syn- thétique en quantité minimale indispensable est chargée dans un caisson de moulage, qui est transporté à l'intérieur d'une cham- bre placée sous vide, dans laquelle un pilon pourvu de vibreurs exerce sur la masse une action combinée de pression et de vibra- tion qui réduit son volume pour donner des blocs pouvant être découpés en plaques ou en blocs de moindre dimension. L'invention s'étend aux blocs obtenus par application du procédé ci-dessus. La description ci-après se rapporte à un exemple d'ap- plication de l'invention, avec référence à la figure unique du dessin annexé qui montre une vue schématique en élévation laté- rale d'une installation destinée à l'application du procédé de l'invention. La figure montre le caisson de moulage 1 dans lequel a été chargée, au moyen d'un dispositif doseur 2, une quantité de pâte 3 constituée par un mélange de grains de marbre, de poudre de marbre et de résine synthétique en quantité minimale stricte- ment nécessaire pour revêtir les grains individuels de marbre, mais sans remplir le vide existant entre les grains. Le caisson 1, monté sur une plate-forme de transport 4, est déplacé dans le sens de la flèche sur un convoyeur à rouleaux 5, pour pénétrer dans la machine proprement dite, dans laquelle est prévue une chambre placée sous vide 6, munie de conduites d'aspiration de l'air 9 dans le sens de la flèche au moyen d'une pompe, non représentée. Une série de vibrateurs mécaniques 10 disposés sur le pilon 8, complète l'action de vibration et de pression sur la 2.- masse granuleuse, à l'intérieur de la chambre sous vide 6. Au cours de cette opération, la plate-forme à roulet- tes 11 est abaissée, sous la commande du vérin pneumatique 12, de manière à reposer et s'appuyer sur des appuis fixes 13. La masse granuleuse, de volume nettement réduit dans le caisson 1, est alors extraite de la chambre sous vide 6 et avancée dans le sens de la flèche sur le convoyeur à rouleaux 5. Si les résines synthétiques utilisées dans la p Ste de mélange sont du type polymérisable à froid, il suffit de mettre en magasin les blocs de marbre ainsi obtenus, sans phase de travail ultérieure. La polymérisation des résines comporte évidemment le durcissement des blocs qui pourront ensuite 8 tre utilisés, après une opération de découpage, sous la forme de dalles ou de blocs de moindre dimension, si nécessaire. Par contre, si on utilise des résines polymérisables à chaud, il est nécessaire de transporter les blocs pressés dans des fours appropriés, non représentés, pour obtenir le meme résultat. L'invention s'étend aux blocs composites obtenus par le procédé ci-dessus, qui peuvent Otre découpés dans des dimen- sions plus traditionnelles, mieux adaptées à leur emploi pratique par exemple pour la réalisation de socles, de révêtements muraux, de plaquettes de dimensions variées pour décoration ou autres buts, ainsi que de dalles d'épaisseur uniforme. R E V E N D I C A T IO N S ) Procédé pour la fabrication de blocs composites en grain et de poudre de marbre, caractérisé en ce qu'on charge dans un caisson de moulage ( 1) au moyen de dispositifs doseurs appropriés ( 2), une pâte ( 3) composée de grains de marbre mélangés à de la poudre de marbre ainsi qu'à une résine synthétique en quantité minimale strictement indispensable, on exerce dans une chambre sous vide ( 6) sur cette masse de pàte, une action de pression et de vibration afin d'obtenir un bloc compact qui, après poly- mérisation, à froid ou à chaud, de la résine synthétique, pré- sente des qualités de solidité et de résistance permettant son découpage en dalles ou blocs de moindre dimension utilisables en construction. 2 ) Bloc composite de marbre, conforme à ceux obtenus par le procédé de la revendication 1, caractérisé en ce qu'il est constitué par une pâte de grains et de poudre de marbre ag- glomérés au moyen d'une quantité minimale de résine synthétique qui recouvre la surface extérieure des grains et les maintient liés rigidement entre eux, bloc de grande résistance mécanique apte à être découpé aux dimensions désirées pour son emploi.